(57)【要約】【課題】必要最小限の潤滑油量を供給することで、ワークロール或いは中間ロールとバックアップロール間のスリップを発生することなく、バックアップロールの偏摩耗を抑制して被圧延材の通板等を確実化すると共に、バックアップロールの偏摩耗を抑制して、操業安定性の向上を図る。【解決手段】バックアップロールの偏摩耗領域を特定し、潤滑油を供給する領域を上記バックアップロールの偏摩耗領域に限定して、不燃性ガスと共に、上下中間ロールと上下バックアップロールとの接触部に噴射供給する潤滑油供給方法。【選択図】図２
2014079760.tif 000002
【特許請求の範囲】
【請求項１】
４段圧延機により鋼材の圧延を行う圧延における潤滑油供給方法において、バックアップロールの偏摩耗領域を特定し、潤滑油を供給する領域を上記バックアップロールの偏摩耗領域に限定して、不燃性ガスと共に、上下ワークロールと上下バックアップロールとの接触部に噴射供給することを特徴とする潤滑油供給方法。
【請求項２】
前記潤滑油供給法において、前記バックアップロールの偏摩耗領域に関するパラメータはバックアップロールの最小半径ａ、最大半径ｂとｘ＝２０〜８００という数値であり、ａ≦ｂ−ｘ（μｍ）が成り立つ場合に、潤滑油を供給する領域をバックアップロールの胴長方向でａ≦ｒ≦ｂ−ｘ（μｍ）の範囲内の半径ｒを有する領域に限定することを特徴とする請求項１に記載の潤滑油供給方法。
【請求項３】
前記潤滑油供給方法において、潤滑油供給量がロール表面積１ｍ2当たり０．０１ｃｃ以上３０ｃｃ以下、４０℃における動粘度が８００ｃＳｔ以下の潤滑油を、平均粒径が５ｍｍ以下の粒状の状態で、水と混合せずに毎秒１ｍ以上の噴射速度の不燃性ガスと共に噴射供給することを特徴とする請求項１又は２の何れかに記載の潤滑油供給方法。
【請求項４】
６段圧延機により鋼材の圧延を行う圧延における潤滑油供給方法において、バックアップロールの偏摩耗領域を特定し、潤滑油を供給する領域を上記バックアップロールの偏摩耗領域に限定して、水と混合せずに不燃性ガスと共に、上下中間ロールと上下バックアップロールとの接触部に噴射供給することを特徴とする潤滑油供給方法。
【請求項５】
前記潤滑油供給法において、前記バックアップロールの偏摩耗領域に関するパラメータはバックアップロールの最小半径ａ、最大半径ｂとｘ＝２０〜８００という数値であり、ａ≦ｂ−ｘ（μｍ）が成り立つ場合に、潤滑油を供給する領域をバックアップロールの胴長方向でａ≦ｒ≦ｂ−ｘ（μｍ）の範囲内の半径ｒを有する領域に限定することを特徴とする請求項４に記載の潤滑油供給方法。
【請求項６】
前記潤滑油供給方法において、潤滑油供給量がロール表面積１ｍ2当たり０．０１ｃｃ以上３０ｃｃ以下、４０℃における動粘度が８００ｃＳｔ以下の潤滑油を、平均粒径が５ｍｍ以下の粒状の状態で、水と混合せずに毎秒１ｍ以上の噴射速度の不燃性ガスと共に噴射供給することを特徴とする請求項４又は５の何れかに記載の潤滑油供給方法。
【請求項７】
６段圧延機により鋼材の圧延を行う圧延における潤滑油供給方法において、中間ロールの偏摩耗領域を特定し、潤滑油を供給する領域を上記中間ロールの偏摩耗領域に限定して、水と混合せずに不燃性ガスと共に、上下ワークロールと上下中間ロールとの接触部に噴射供給することを特徴とする潤滑油供給方法。
【請求項８】
前記潤滑油供給法において、前記中間ロールの偏摩耗領域に関するパラメータは中間ロールの最小半径ａ、最大半径ｂとｘ＝２０〜８００という数値であり、ａ≦ｂ−ｘ（μｍ）が成り立つ場合に、潤滑油を供給する領域を中間ロールの胴長方向でａ≦ｒ≦ｂ−ｘ（μｍ）の範囲内の半径ｒを有する領域に限定することを特徴とする請求項７に記載の潤滑油供給方法。
【請求項９】
前記潤滑油供給方法において、潤滑油供給量がロール表面積１ｍ2当たり０．０１ｃｃ以上３０ｃｃ以下、４０℃における動粘度が８００ｃＳｔ以下の潤滑油を、平均粒径が５ｍｍ以下の粒状の状態で、水と混合せずに毎秒１ｍ以上の噴射速度の不燃性ガスと共に噴射供給することを特徴とする請求項７又は８の何れかに記載の潤滑油供給方法。
【請求項１０】
不燃性ガスと共に噴射される潤滑油とは別個に、バックアップロール及び／又は中間ロールに偏摩耗が発生していない時に、別個のノズルから、エマルジョン潤滑油を、上下ワークロールと上下バックアップロールとの接触部、上下中間ロールと上下バックアップロールとの接触部、又は、上下ワークロールと上下中間ロールとの接触部の何れか１箇所以上に供給することを特徴とする請求項１から９の何れか１項に記載の潤滑油供給方法。
【発明の詳細な説明】
【技術分野】
【０００１】
本発明は、鉄鋼製造プロセスにおける鋼板の圧延において、必要最小限の潤滑油供給量でバックアップロールの偏摩耗を低減し、鋼板の通板形状悪化の発生を抑制することを可能にする潤滑油供給方法に関するものである。
【背景技術】
【０００２】
ワークロールとバックアップロールからなる４段圧延機や、これに更に中間ロールを備えた６段圧延機は、鋼板の圧延に広く用いられている。これらの圧延機において、バックアップロールは、被圧延材に付与する圧下力の反力をワークロール或いは中間ロールを介して受けており、特にワークロールの摩耗進行に伴って被圧延材のエッジ部分に対応する位置との接触ライン近傍や、中間ロールシフト型の６段圧延機においては、中間ロールシフトに伴う中間ロールのエッジ部分との接触ライン近傍において、強い接触圧を受け、その表面が局部的に摩耗を生ずる結果、偏摩耗を起こしてその寿命が著しく損なわれると共に、被圧延材の通板形状の悪化をもたらす場合がある。
【０００３】
そこで、相互に接触する圧延ロール、例えばワークロールとバックアップロールとの接触面や、中間ロールとワークロール或いはバックアップロールとの接触面に向けて、潤滑油（圧延油）を供給して、接触する各ロールの摩耗を低減すると共に、通板形状の悪化を抑制することが行われている。
【０００４】
例えば、特許文献１には、バックアップロール表面に向けて圧延油を噴射するように設置されている圧延油供給装置によって、ワークロールとバックアップロール間の接触部を潤滑する技術が開示されている。また、特許文献２には、潤滑剤を供給する領域をワークロールの最大直径部と接触するバックアップロールの近傍部分に限定してワークロールとバックアップロール間へ潤滑剤を供給する技術が開示されている。
【０００５】
さらに、特許文献３には、水を使用しない潤滑油の供給方法として、潤滑油を不燃性ガスと共に霧状若しくは粒状にして、ロールに噴射供給する方法が開示されている。
【０００６】
特許文献１に記載された技術では、ワークロールと被圧延材との間及びワークロールとバックアップロールの間に、潤滑剤として、水と潤滑油とをウォーターインジェクションによって混合したエマルション潤滑を用いる技術であるが、エマルション潤滑剤は、潤滑剤供給用配管システム内の汚れや、ノズルの詰まりを発生し易く、さらにこれらの不具合に加えて、気温や湿度の変化により、潤滑剤の粘度に微妙な変化を生じるため、エマルション濃度が常時変化して、潤滑効果にばらつきを生じることが問題となっている。
【０００７】
また、特許文献２に記載されたワークロールの最大直径部と接触するバックアップロール部分近傍に限定して潤滑剤を供給する技術では、バックアップロールのロールプロフィールの現状にかかわらず、常にワークロールの最大直径部と接触するバックアップロール近傍に潤滑剤を供給しているので、ワークロールの最大直径部に対応する位置以外で発生するロール偏摩耗などに対処することは難しかった。
【０００８】
さらに、特許文献３に記載された技術は、潤滑油を水と混合せずに、エアーアトマイズ法等により、粒状にしてロール表面に向けて、噴射し、潤滑油の供給量を少なくしてスリップを起こさない範囲で潤滑効果を得られる条件で圧延操業を可能としたものであるが、ロール偏摩耗等に対する対策は成されていないのが現状である。
【先行技術文献】
【特許文献】
【０００９】
【特許文献１】特開２００６−１１０５５５号公報
【特許文献２】特開２００９−２０８０８７号公報
【特許文献３】特開２００３−  ９４１０４号公報
【発明の概要】
【発明が解決しようとする課題】
【００１０】
上述した従来技術は、必要十分な量以上の潤滑剤を予め決定された位置に供給することで、ロール間のスリップによる噛み込み不良を抑制しつつ、ロール摩耗を低減しようとするものであったが、本発明は、必要最小限の潤滑油量を、適切な部位に供給することで、ワークロール或いは中間ロールとバックアップロール間のスリップを発生することなく、バックアップロールの偏摩耗を抑制して被圧延材の通板等を確実化すると共に、バックアップロールの寿命も延長して、操業安定性の向上を図ることを目的とする。
【課題を解決するための手段】
【００１１】
本発明は、上記問題点を鑑み、上下ワークロールと上下バックアップロール間の接触部に、エアーアトマイズ法を用いて潤滑油を供給する方法において、ワークロール組み換え時に測定したバックアップロールのプロフィール又はロール幅方向の荷重予測等に基づいて、バックアップロールの偏摩耗部を特定し、潤滑油を供給する領域を上下ワークロールと上下バックアップロール間の接触部のうち、バックアップロールの偏摩耗領域に限定することで、ロール接触部におけるスリップを発生することなく、バックアップロールの偏摩耗を抑制することを可能としたものであって、その要旨は以下のとおりである。
【００１２】
（１）  ４段圧延機により鋼材の圧延を行う圧延における潤滑油供給方法において、バックアップロールの偏摩耗領域を特定し、潤滑油を供給する領域を上記バックアップロールの偏摩耗領域に限定して、水と混合せずに不燃性ガスと共に、上下ワークロールと上下バックアップロールとの接触部に噴射供給することを特徴とする潤滑油供給方法。
【００１３】
（２）  前記潤滑油供給法において、前記バックアップロールの偏摩耗領域に関するパラメータはバックアップロールの最小半径ａ、最大半径ｂとｘ＝２０〜８００という数値であり、ａ≦ｂ−ｘ（μｍ）が成り立つ場合に、潤滑油を供給する領域をバックアップロールの胴長方向でａ≦ｒ≦ｂ−ｘ（μｍ）の範囲内の半径ｒを有する領域に限定することを特徴とする上記（１）に記載の潤滑油供給方法。
【００１４】
（３）  前記潤滑油供給方法において、潤滑油供給量がロール表面積１ｍ2当たり０．０１ｃｃ以上３０ｃｃ以下、４０℃における動粘度が８００ｃＳｔ以下の潤滑油を、平均粒径が５ｍｍ以下の粒状の状態で、水と混合せずに毎秒１ｍ以上の噴射速度の不燃性ガスと共に噴射供給することを特徴とする上記（１）又は（２）の何れかに記載の潤滑油供給方法。
【００１５】
（４）  ６段圧延機により鋼材の圧延を行う圧延における潤滑油供給方法において、バックアップロールの偏摩耗領域を特定し、潤滑油を供給する領域を上記バックアップロールの偏摩耗領域に限定して、水と混合せずに不燃性ガスと共に、上下中間ロールと上下バックアップロールとの接触部に噴射供給することを特徴とする潤滑油供給方法。
【００１６】
（５）  前記潤滑油供給法において、前記バックアップロールの偏摩耗領域に関するパラメータはバックアップロールの最小半径ａ、最大半径ｂとｘ＝２０〜８００という数値であり、ａ≦ｂ−ｘ（μｍ）が成り立つ場合に、潤滑油を供給する領域をバックアップロールの胴長方向でａ≦ｒ≦ｂ−ｘ（μｍ）の範囲内の半径ｒを有する領域に限定することを特徴とする上記（４）に記載の潤滑油供給方法。
【００１７】
（６）  前記潤滑油供給方法において、潤滑油供給量がロール表面積１ｍ2当たり０．０１ｃｃ以上３０ｃｃ以下、４０℃における動粘度が８００ｃＳｔ以下の潤滑油を、平均粒径が５ｍｍ以下の粒状の状態で、水と混合せずに毎秒１ｍ以上の噴射速度の不燃性ガスと共に噴射供給することを特徴とする上記（４）又は（５）の何れかに記載の潤滑油供給方法。
【００１８】
（７）  ６段圧延機により鋼材の圧延を行う圧延における潤滑油供給方法において、中間ロールの偏摩耗領域を特定し、潤滑油を供給する領域を上記中間ロールの偏摩耗領域に限定して、水と混合せずに不燃性ガスと共に、上下ワークロールと上下中間ロールとの接触部に噴射供給することを特徴とする潤滑油供給方法。
【００１９】
（８）  前記潤滑油供給法において、前記中間ロールの偏摩耗領域に関するパラメータは中間ロールの最小半径ａ、最大半径ｂとｘ＝２０〜８００という数値であり、ａ≦ｂ−ｘ（μｍ）が成り立つ場合に、潤滑油を供給する領域を中間ロールの胴長方向でａ≦ｒ≦ｂ−ｘ（μｍ）の範囲内の半径ｒを有する領域に限定することを特徴とする上記（７）に記載の潤滑油供給方法。
【００２０】
（９）  前記潤滑油供給方法において、潤滑油供給量がロール表面積１ｍ2当たり０．０１ｃｃ以上３０ｃｃ以下、４０℃における動粘度が８００ｃＳｔ以下の潤滑油を、平均粒径が５ｍｍ以下の粒状の状態で、水と混合せずに毎秒１ｍ以上の噴射速度の不燃性ガスと共に噴射供給することを特徴とする上記（７）又は（８）の何れかに記載の潤滑油供給方法。
【００２１】
（１０）  不燃性ガスと共に噴射される潤滑油とは別個に、バックアップロール及び／又は中間ロールに偏摩耗が発生していない時に、別個のノズルから、エマルジョン潤滑油を、上下ワークロールと上下バックアップロールとの接触部、上下中間ロールと上下バックアップロールとの接触部、又は、上下ワークロールと上下中間ロールとの接触部の何れか１箇所以上に供給することを特徴とする前記（１）から（９）の何れか１つに記載の潤滑油供給方法。
【発明の効果】
【００２２】
本発明では、ワークロール組み換え時に得られるバックアップロールのプロフィール実測値或いはバックアップロールと接するワークロール又は中間ロールとの間の接触荷重分布から算出されたバックアップロールの摩耗量分布から、バックアップロールの偏摩耗領域を特定し、必要とされる部分のみに、必要最小限量の潤滑油を供給できるので、バックアップロールの偏摩耗の進行を確実に抑制することができ、また、過剰な潤滑油が供給されることによるワークロール或いは中間ロールと、バックアップロールとの接触面でのスリップが発生し難いので、被圧延材の通板を確実に行うことができ、バックアップロールの偏摩耗が抑制されるので、使用期限の後期においてもバックアップロールのプロフィールが維持され、或いは、バックアップロール交換の頻度が減少できることと相まって、操業の安定性向上への寄与は大きい。
【図面の簡単な説明】
【００２３】
【図１】本発明に係る潤滑油供給方法を適用した４段圧延機の側面図である。
【図２】バックアップロール軸方向のプロフィールと、潤滑油を供給する位置の概念図である。
【図３】バックアップロールのプロフィール変化を示す図であって、上は、本発明に係る潤滑油供給方法を適用しなかった場合、下は本発明方法を適用した場合の使用前後におけるバックアップロールの摩耗プロフィールの相違を示す。
【図４】バックアップロール軸方向のプロフィールと潤滑範囲を示す一例である。
【図５】バックアップロール軸方向のプロフィールと潤滑範囲を示す一例である。
【図６】バックアップロール軸方向のプロフィールと潤滑範囲を示す一例である。
【図７】バックアップロール軸方向のプロフィールと潤滑範囲を示す一例である。
【発明を実施するための形態】
【００２４】
以下、本発明の実施の形態について説明する。
図１に示す４段圧延機は、周知のように、上下ワークロール１，１及び上下バックアップロール２，２を具備し、上ワークロールと上バックアップロールの接触面と、下ワークロールと下バックアップロールとの接触面に向けて、それぞれ潤滑油供給ノズル５が、軸方向に所定間隔で配備されている。
【００２５】
また、触針式のプロフィールメータ４が上下バックアップロール２の表面を軸方向に走査可能に配備されている。プロフィールメータ４は、触針式の他、光学式等の他方式によるものでもよいが、何れの場合も、圧延機の稼動時には測定位置から退避可能に設置している。
【００２６】
圧延機を稼動して、ワークロール１の交換時期を迎えたときに、退避位置から測定位置にプロフィールメータ４を移動させ、上下のバックアップロール２表面を軸方向に走査して、バックアップロールの偏摩耗状況を把握する。
【００２７】
バックアップロール２は、ワークロール１を介して、被圧延材から圧延反力を受け、通常は被圧延材のエッジ部分に対応する位置の摩耗量が増大する傾向があるが、実操業では、種々の板幅の被圧延材を生産スケジュールに従って圧延していくので、生産する製品の板幅毎の多寡や、順序により、その摩耗状況は異なるものとなる。
【００２８】
プロフィールメータ４により、上下のバックアップロール２の摩耗状況を把握した後、その結果により、以後の操業中に、摩耗が進みつつある部分に対して、所定量の潤滑油を潤滑油供給ノズル５から噴射して摩耗の進行を抑制する。
【００２９】
潤滑油供給ノズル５はワークロール１とバックアップロール２との接触面に向けて設置し、ロール軸方向への拡散の少ない、例えば縦長の楕円形状の吐出口として、ロール軸方向（被圧延材の板幅方向）の狙い位置精度を高くできるものとするのがよい。
【００３０】
潤滑油供給ノズル５は、上下バックアップロール２それぞれについてロール軸方向（被圧延材の板幅方向）に複数設けて、各ノズルから必要量の潤滑油を供給するが、摩耗抑制力の高い動粘度の異なる潤滑油を供給できる別個の潤滑油供給ノズルをロール軸方向に移動可能に設けて、必要に応じて、ロール表面の特定部位に供給できるようにしてもよい。エマルション潤滑油を供給できる別個の潤滑油供給ノズルをロール軸方向に設けて、バックアップロールの偏摩耗が発生していない時に、ワークロールとバックアップロールとの接触面に向けてエマルション潤滑油を供給できるようにしてもよい。
【００３１】
潤滑油を供給する領域については、例えば、バックアップロールの最大半径から２０μｍ程度小さい半径領域から最小半径領域に至る部分全体とするのが基本であるが、被圧延材の形状に及ぼす影響や、ロールプロフィールの特徴、或いは残余の予定ロール寿命によっては、最大半径から３０乃至８００μｍ以上小さい半径から最小半径に至る領域部分を潤滑領域として、潤滑油の供給領域を更に小さく限定することにより、ロールプロフィールが大径の部分の摩耗を相対的に造速させて、ロールプロフィール全体としての平滑化を図ってもよい。
即ち、ａ≦ｒ≦ｂ−ｘ（μｍ）において、ｘは、２０〜８００の数値から、決定することができる。バックアップロールの最大半径と最小半径との差が２０μｍ未満の偏摩耗は、プロフィールメータでの検出が困難であるため、ｘを２０以上とした。一方、バックアップロールの最大半径と最小半径との差が８００μｍより大きい偏摩耗が生じると、通板形状の悪化により正常な通板が不可能となるため、ｘを８００以下とした。
【００３２】
図２に、バックアップロール軸方向のプロフィールと、潤滑油を供給する位置の概念図を示す。図２においては、最大半径ｂから２０μｍ以上小さい位置から、最小半径ａまでの領域に、水と混合しない潤滑油を、不燃性ガスと共に噴射供給している。
【００３３】
使用する潤滑油の供給量については、その値が低すぎるとロール偏摩耗抑制の効果が十分には得られない一方、大きくしすぎてもロール偏摩耗抑制の効果に変化が見られなくなるため、ロール表面積１ｍ2当たり０．０１ｃｃ以上３０ｃｃ以下とした。潤滑油の動粘度は、高すぎると潤滑性能が不足するので、４０℃における動粘度の範囲は、８００ｃＳｔ以下とした。さらに、圧延に使用される潤滑油の４０℃における動粘度の範囲は５ｃＳｔ以上であり、熱間圧延での使用においては、４０℃における動粘度の範囲は２０ｃＳｔ以上が好ましい。また、潤滑油の大きさは、粒径５ｍｍ以下として、ロール面からの落下を抑制すると共に、ロール表面への付着を容易なものとした。さらに不燃性ガス（例えば、空気、ヘリウム、窒素、アルゴン等）も毎秒１ｍ以上の噴射速度で供給することによって、潤滑油の付着効率を著しく低下させるロール表面上の水分や水膜を吹き飛ばし、ロール自身の表面に潤滑油が衝突・付着するようにした。
【００３４】
図３において、上の曲線は、本発明に係る潤滑油供給方法を適用しなかった場合、下は本発明方法を適用した場合の使用前後におけるバックアップロールの摩耗プロフィールの相違を示している。
本発明を実施する前の、エマルジョン潤滑剤による一様な潤滑を採用した場合は、作業ロールエッジ部分が当接するバックアップロール表面が大きく摩耗するのに対して、本発明方法を適用した下段の場合には、潤滑油を供給した偏摩耗領域では摩耗の進行が抑制される一方、潤滑油を供給していない領域では摩耗が進行するので当該部分の偏摩耗が大幅に低減されていることがわかる。
【００３５】
本発明の第２の形態である、中間ロールを有する６段圧延機を使用した圧延方法に適用した場合には、ワークロールの交換時のみでなく、中間ロールの交換時においても、バックアップロール２のプロフィールを計測して、潤滑油の供給パターンを決定すればよい。この場合の潤滑油の供給位置は、中間ロールとバックアップロールとの接触面とする。
【００３６】
６段圧延機の場合には、さらに、ワークロールと中間ロールとの間の接触面に、通常の圧延操業において供給する潤滑剤を供給しても良いことは明らかである。ここまで、バックアップロールの偏摩耗抑制について述べてきたが、中間ロールの偏摩耗を抑制するために、中間ロールの偏摩耗領域を特定し、中間ロールとバックアップロール或いはワークロールと中間ロールとの間の接触面の偏摩耗領域に限定して潤滑油を供給してもよい。
【００３７】
さらに、プロフィールメータによるバックアップロールプロフィールの測定に替えて、接触荷重分布の計測値からバックアップロールの偏摩耗量を把握する方法を用いてもよく、その方法においてはワークロール或いは中間ロールの交換後にバックアップロールとの接触面にストレインゲージなどの圧力センサーを該接触面長手方向に列設した板材ダミーをバックアップロールとワークロール或いは中間ロールとの接触面に挟持し、所定の圧下力を負荷して、ロール軸方向におけるロール接触面の接触荷重分布を求める。
交換直後のワークロール又は中間ロールは摩耗がないと考えられるため、測定された接触荷重分布の小さい部分が、バックアップロールの偏摩耗が進んでいる領域と判断できるので、次ロットの圧延操業においては、当該部分に潤滑油を供給してバックアップロールの偏摩耗を抑制すればよい。
【実施例１】
【００３８】
タンデム式４段圧延機を用いて、有効ロール長全面にわたってワークロールとバックアップロールとの接触面へのエマルション潤滑を実施して、１ロットあたりのスラブ処理量＝２８００〜３２００ｔの条件で５０ロット分の被圧延材を圧延した後、Ｎｏ．２スタンドのワークロール交換時に、バックアップロールプロフィールを触針式プロフィールメータにより、計測した。１ロットの操業条件は、被圧延材鋼種＝熱延鋼帯（ＳＰＨＣ）、タンデム式圧延機入側板厚＝２５〜５０ｍｍ、タンデム式圧延機出側板厚＝１．４〜４．０ｍｍ、板幅＝９００〜１２００ｍｍである。
その結果、有効ロール長２０００ｍｍのバックアップロールの左右端面から５００ｍｍの位置に偏摩耗の兆候が発見されたので、次ロットの圧延操業においては、図４に示すように、前記エマルション潤滑を中止して、バックアップロールの胴長方向で最小半径ａ≦ｒ≦最大半径ｂ−３００μｍの範囲内の半径ｒを有する領域に潤滑油をロール表面積１ｍ2当たり１ｃｃ供給しつつ、圧延操業を行った。
対照例として、Ｎｏ．３スタンドについては、ワークロール交換時に特にバックアップロールのプロフィールを測定することなく、次ロットにおいても、前ロットと同様の有効ロール長全面にわたってワークロールとバックアップロールとの接触面へのエマルション潤滑を継続して圧延操業を行った。
【００３９】
本発明の方法に沿って潤滑油の供給を行ったＮｏ．２スタンドにおいては、ワークロール交換時点で６００．０μｍであったバックアップロールの偏摩耗が、次ロットの圧延終了時においても６００．０＋３．０μｍを維持し、偏摩耗が十分に抑制されていたが、対照例においては、ワークロール交換時に同じく６００．０μｍであった偏摩耗が、次ロットの終了時点においては６００．０＋１０．０μｍにまで増大していた。
本発明による偏摩耗の低減効果は、７０％にも上り、使用期限末期においてもバックアップロールプロフィールは良好な形状を維持しており、寿命の延長も可能である。
【実施例２】
【００４０】
タンデム式４段圧延機を用いて、有効ロール長全面にわたってワークロールとバックアップロールとの接触面へのエマルション潤滑を実施して、１ロットあたりのスラブ処理量＝２８００〜３２００ｔの条件で１００ロット分の被圧延材を圧延した後、Ｎｏ．４スタンドのワークロール交換時に、バックアップロールプロフィールを触針式プロフィールメータにより、計測した。１ロットの操業条件は、被圧延材鋼種＝熱延鋼帯（ＳＰＨＣ）、タンデム式圧延機入側板厚＝２５〜５０ｍｍ、タンデム式圧延機出側板厚＝１．４〜４．０ｍｍ、板幅＝９００〜１２００ｍｍである。
その結果、有効ロール長２０００ｍｍのバックアップロールの幅方向における中心の位置に偏摩耗の兆候が発見されたので、次ロットの圧延操業においては、図５に示すように、前記エマルション潤滑を中止して、バックアップロールの胴長方向で最小半径ａ≦ｒ≦最大半径ｂ−８００μｍの範囲内の半径ｒを有する領域に潤滑油をロール表面積１ｍ2当たり１０ｃｃ供給しつつ、圧延操業を行った。
対照例として、Ｎｏ．５スタンドについては、ワークロール交換時に特にバックアップロールのプロフィールを測定することなく、次ロットにおいても、前ロットと同様の有効ロール長全面にわたってワークロールとバックアップロールとの接触面へのエマルション潤滑を継続して圧延操業を行った。
【００４１】
本発明の方法に沿って潤滑油の供給を行ったＮｏ．４スタンドにおいては、ワークロール交換時点で８５０．０μｍであったバックアップロールの偏摩耗が、次ロットの圧延終了時においても８５０．０＋８．０μｍを維持し、偏摩耗が十分に抑制されていたが、対照例においては、ワークロール交換時に同じく８２０．０μｍであった偏摩耗が、次ロットの終了時点においては８２０．０＋２０．０μｍにまで増大していた。
本発明による偏摩耗の低減効果は、６０％にも上り、使用期限末期においてもバックアップロールプロフィールは良好な形状を維持しており、寿命の延長も可能である。
【実施例３】
【００４２】
タンデム式６段圧延機を用いて、有効ロール長全面にわたって中間ロールとバックアップロールとの接触面へのエマルション潤滑を実施して、１ロットあたりのスラブ処理量＝２８００〜３２００ｔの条件で２５ロット分の被圧延材を圧延した後、Ｎｏ．６スタンドの中間ロール交換時に、バックアップロールプロフィールを触針式プロフィールメータにより、計測した。１ロットの操業条件は、被圧延材鋼種＝熱延鋼帯（ＳＰＨＣ）、タンデム式圧延機入側板厚＝２５〜５０ｍｍ、タンデム式圧延機出側板厚＝１．４〜４．０ｍｍ、板幅＝９００〜１２００ｍｍである。
その結果、有効ロール長２０００ｍｍのバックアップロールの駆動側端面から２５０ｍｍの位置に偏摩耗の兆候が発見されたので、次ロット以降の圧延操業においては、図６に示すように、前記エマルション潤滑を中止して、バックアップロールの胴長方向で最小半径ａ≦ｒ≦最大半径ｂ−２０μｍの範囲内の半径ｒを有する領域に潤滑油をロール表面積１ｍ2当たり２０ｃｃ供給しつつ、圧延操業を行った。
対照例として、Ｎｏ．７スタンドについては、中間ロール交換時に特にバックアップロールのプロフィールを測定することなく、次ロット以降においても、前ロットと同様の有効ロール長全面にわたって中間ロールとバックアップロールとの接触面へのエマルション潤滑を継続して圧延操業を行った。
【００４３】
本発明の方法に沿って潤滑油の供給を行ったＮｏ．６スタンドにおいては、中間ロール交換時点で１５０．０μｍであったバックアップロールの偏摩耗が、次中間ロール交換時においても１５０．０＋５．０μｍを維持し、偏摩耗が十分に抑制されていたが、対照例においては、中間ロール交換時に同じく１６０．０μｍであった偏摩耗が、次中間ロール交換時点においては１６０．０＋１５．０μｍにまで増大していた。
本発明による偏摩耗の低減効果は、６７％にも上り、使用期限末期においてもバックアップロールプロフィールは良好な形状を維持しており、寿命の延長も可能である。
【実施例４】
【００４４】
タンデム式６段圧延機を用いて、有効ロール長全面にわたってワークロールと中間ロールとの接触面へのエマルション潤滑を実施して、１ロットあたりのスラブ処理量＝２８００〜３２００ｔの条件で５ロット分の被圧延材を圧延した後、Ｎｏ．６スタンドのワークロール交換時に、中間ロールプロフィールを触針式プロフィールメータにより、計測した。
その結果、有効ロール長２０００ｍｍの中間ロールの作業側端面から４００ｍｍの位置に偏摩耗の兆候が発見されたので、次ロットの圧延操業においては、図７に示すように、前記エマルション潤滑を中止して、バックアップロールの胴長方向で最小半径ａ≦ｒ≦最大半径ｂ−１００μｍの範囲内の半径ｒを有する領域に潤滑油をロール表面積１ｍ2当たり５ｃｃ上乗せして供給しつつ、圧延操業を行った。
対照例として、Ｎｏ．７スタンドについては、ワークロール交換時に特に中間ロールのプロフィールを測定することなく、次ロット以降においても、前ロットと同様の有効ロール長全面にわたってワークロールと中間ロールとの接触面へのエマルション潤滑を継続して圧延操業を行った。
【００４５】
本発明の方法に沿って潤滑油の供給を行ったＮｏ．６スタンドにおいては、ワークロール交換時点で３００．０μｍであった中間ロールの偏摩耗が、次ワークロール交換時においても３００．０＋０．５μｍを維持し、偏摩耗が十分に抑制されていたが、対照例においては、ワークロール交換時に同じく３０５．０μｍであった偏摩耗が、次ワークロール交換時点においては３０５．０＋１．４μｍにまで増大していた。
本発明による偏摩耗の低減効果は、６５％にも上り、使用期限末期においても中間ロールプロフィールは良好な形状を維持しており、寿命の延長も可能である。
【産業上の利用可能性】
【００４６】
以上から明らかなように、本発明の潤滑油供給方法によれば、ワークロール及び／又は中間ロール交換時にバックアップロールのプロフィールを測定して、必要な位置に所定量の潤滑油を供給することで、バックアップロールの偏摩耗の進行を大幅に抑制することができるようになり、圧延操業におけるロール原単位の低下（効率アップ）や、潤滑油使用量の抑制を実現でき、必要量以上の潤滑剤供給による作業現場の環境悪化も防止できる上、時間と多大な作業を要するバックアップロール交換の頻度を低減できるなど、圧延操業の効率化への寄与は極めて大きく、産業上の利用可能性と、その効果は大きい。
【符号の説明】
【００４７】
１    ワークロール
２    バックアップロール
３    被圧延材
４    プロフィールメータ
５    潤滑油供給ノズル
【図１】
2014079760.tif 000003
【図２】
2014079760.tif 000004
【図３】
2014079760.tif 000005
【図４】
2014079760.tif 000006
【図５】
2014079760.tif 000007
【図６】
2014079760.tif 000008
【図７】
2014079760.tif 000009